(57)【要約】      （修正有）【課題】オフセットコート媒体に駆動周波数が高い状態で印刷しても各種オフセットコート媒体に対して良好な濡れ性を示しかつインクの吐出が安定し、インクの散り、及び／又はインク垂れを生ず、かつオフセットコート媒体印字部の文字、画像にインク滲み、又は擦れ、欠けが生じない水性インクジェットインクを提供する。【解決手段】水性インクジェットインクに界面活性剤としてフッ素系界面活性剤１種類以上、及びアセチレングリコール系界面活性剤２種類以上添加した水性インクジェットインク。【選択図】なし【特許請求の範囲】
【請求項１】
顔料と水と非プロトン性極性溶媒、界面活性剤として式（１）で表されるフッ素系界面活性剤を１種類以上、及び式（２）で表されるアセチレングリコール系界面活性剤を２種類以上含むことを特徴とするオフセットコート媒体に印刷するための水性インクジェットインク。
式（１）：
【化１】
2011137122.tif 000006
〔式（１）中、Ｒ１〜Ｒ３のうち１つ、または２つは炭素数６〜１６のパーフルオロアルキル基、２つ、または１つはアンモニウム基を示す。〕
式（２）：
【化２】
2011137122.tif 000007
〔式（２）中、ｕ、ｖの数が異なり、それぞれ別個に、０〜４０の数を示す。但し、ｕ，ｖは同時に０ではなく、ｕ＋ｖは１〜４０の数を示す。〕
【請求項２】
式（１）で表されるフッ素系界面活性剤の含有割合がインクジェットインクの総量に対して０．１〜０．３重量％であり、かつ式（２）で表されるアセチレングリコール系界面活性剤２種類以上の総含有割合がインクジェットの総量に対して０．４０〜０．７０重量％である請求項１記載の水性インクジェットインク。
【請求項３】
フッ素系界面活性剤が式（１）：
【化１】
2011137122.tif 000008
〔式（１）中、Ｒ１〜Ｒ３のうち２つが炭素数６〜１６のパーフルオロアルキル基、他の一つはアンモニウム基を示す。〕で表されるフッ素系界面活性剤である請求項１記載のインクジェットインク。
【請求項４】
アセチレングリコール系界面活性剤が式（２）：
【化２】
2011137122.tif 000009
〔式（２）中のｕ、ｖの数が異なり、ｕ＋ｖの平均値が１．３〕と〔式（２）中のｕ、ｖの数が異なり、ｕ＋ｖの平均値が３．５〕で表される２種類のアセチレングリコール系界面活性剤である請求項１記載のインクジェットインク。
【発明の詳細な説明】
【技術分野】
【０００１】  本発明は、水性インクジェットインクでＵＶコート媒体を含む、各種オフセットコート媒体の表面に、印字定着性及び、印字品質に優れた印刷をすることができ、更にインクジェットプリンタでの印刷で吐出安定性に優れた水性インクジェットインクに関する。
【背景技術】
【０００２】  従来から水性インクジェットインクを用いたインクジェット印刷において、印刷媒体としてＰＰＣ、上質紙、あるいは多孔性微粒子系、又は高分子系のインクジェット用紙等の種々紙類の高吸水性を有する媒体が一般的であった。これに対してオフセット印刷用のオフセットコート媒体は、基材の表面に、疎水性で、かつ非多孔質のコーティングを施してあるため、水性インクジェットインクを用いた印刷に適していなかった。【０００３】  即ち、オフセットコート媒体表面の疎水性で非多孔質のコーティング層は水性インクジェットインクを吸収しないため、印字したインクジェットインクが前記コーティングの表面で濡れず定着せず、乾燥しにくい。その上、乾燥しても印字部表面を擦ると簡単に擦りとれてしまうという問題があった。また、印字した画像や文字のエッジがシャープ、かつ鮮明な画質を得ることはできなかった。【０００４】  疎水性で非多孔質のコーティング表面に良好な印刷をするためには、水に溶解し、該コーティング表面に良好な濡れ性を示す界面活性剤を水性ビヒクルに添加すること、及び／又は水と良好な相溶性を有し、かつ前記コーティング層に対して良好な浸透性を有する有機溶媒を水と併用することが効果的と考えられる。例えば特許文献１ではＵＶコート紙等のＵＶコート媒体に対して良好な濡れ、及びプリントヘッドのノズルでインクの飛散及び垂れ等のない良好な吐出性をフッ素系界面活性剤の添加が提案されている。また、特許文献２ではアクリル系樹脂等からなる疎水性のコーティングに対して浸透性を有する有機溶媒として、非プロトン性極性溶媒を用いることが提案されている。水性インクジェットインクに多量に含有させても、界面活性剤の機能を阻害しにくい特性を有していることから、顔料を凝集させることなく、均一に分散させて、インクジェットヘッドのノズルでの目詰まり等を防止しながら、前記疎水性コーティングに対して適度な浸透性を有し、強固に定着することができる。特許文献３では、サーマルシャットダウンを生じにくい水性のインク組成で、スチレン−マレイン酸樹脂を用いたことを特徴とし、界面活性剤としてフッ素系界面活性剤を添加したインクが提案されている。
【先行技術文献】
【特許文献】
【０００５】
【特許文献１】特開２００７−２３８８１３号公報
【特許文献２】特開２００８−０３７９３５号公報
【特許文献３】特開２００８−２７４０３７号公報
【発明の概要】
【発明が解決しようとする課題】
【０００６】  インクジェットプリンタでオフセットコート媒体へ高速で印刷する用途に対応したインクの開発が求められており、発明者が更に検討したところ、プリンタの駆動周波数の高い状態、即ち、印字速度が速い場合、インク吐出が安定しない恐れがあることや、オフセット用ＵＶコート紙、及び水性ニス引き紙、マット紙の各種媒体に特許文献１及び特許文献２、特許文献３に記載のインクジェットインクで連続印刷を行うと、印字部のインク乾燥が遅く滲みが生じ、また印字媒体が複数枚重なると、インクの裏移りを生じさせる恐れがあり、各種オフセットコート媒体に対して一定の良好な印字品質を得ることは難しかった。【０００７】  なお、ＵＶコート媒体とは基材表面に紫外線（ＵＶ）硬化型樹脂の硬化物からなるコーティングを施したオフセットコート媒体のことである。前記ＵＶコート媒体はアクリル樹脂等からなるコーティングを施した通常のオフセットコート媒体表面の臨界表面張力（測定温度２５℃）が３２〜４２ｍＮ／ｍ程度、光沢度（６０°）が５〜８６程度であるのに対し、該硬化物からなるコーティング表面の臨界表面張力（測定温度２５℃）３０ｍＮ／ｍ以下、光沢度（６０°）が８８以上と、濡れにくく、光沢性に優れた表面を有した媒体である。
【課題を解決するための手段】
【０００８】  前記課題を解決するため、発明者は水性インクジェットインクに加える式（１）：【０００９】
【化１】
2011137122.tif 000002
【００１０】  〔式（１）中、Ｒ１〜Ｒ３のうちの１つ又は２つは炭素数６〜１６のパーフルオロアルキル基、他はアンモニウム基を示す。〕で表されるフッ素系界面活性剤を１種類、又は２種類以上用いる。式（１）のフッ素系界面活性剤として例えば式（１）中のＲ１〜Ｒ３のうち２つがパーフルオロアルキル基で、残り１つがアンモニウム基であるＤｕｐｏｎｔＴＭ製のＺｏｎｙｌ  ＦＳＰを挙げることができる。その他、式（１）中のＲ１〜Ｒ３のうち１つがパーフルオロアルキル基で、残り２つがアンモニウム基であるＺｏｎｙｌ  ＦＳＥ、式（１）中のＲ１〜Ｒ３の１つがパーフルオロアルキル基で、残り２つが水酸基、又は２つがパーフルオロアルキル基で、残り１つが水酸基であるＺｏｎｙｌ  ＵＲを挙げられるが、特にＺｏｎｙｌ  ＦＳＰが好ましい。【００１１】式（２）：
【化２】
2011137122.tif 000003
【００１２】  〔式（２）中、ｕ及びｖは、それぞれ別個に０〜４０の数を示す。但し、ｕ、ｖは共に０ではなく、ｕ＋ｖは１〜４０の数を示す。〕
で表されるアセチレングリコール系界面活性剤を２種類以上用いる。式（２）で表されるアセチレングリコール類としては、エアープロダクツ株式会社製のサーフィノール４２０〔式（２）中のｕ、ｖの数が異なり、ｕ＋ｖの平均値が１．３〕、サーフィノール４４０〔式（２）中のｕ、ｖの数が異なり、ｕ＋ｖの平均値が３．５〕、サーフィノール４６５〔式（２）中のｕ、ｖの数が異なり、ｕ＋ｖの平均値が１０．０〕、サーフィノール４８５〔式（２）中のｕ、ｖの数が異なり、ｕ＋ｖの平均値が３０．０〕、を挙げることができる。特にサーフィノール４２０とサーフィノール４４０の組み合わせが好ましい。【００１３】  式（１）のフッ素系界面活性剤の含有割合はインクジェットインクの総量に対して０．１０〜０．３０重量％であるのが好ましい。前記範囲未満ではマット紙に対してインクが濡れにくく、擦れが生じる。一方で前記範囲を超える場合にはマット紙に対してインクが濡れ過ぎ、インク滲みが生じる。他方、式（２）のアセチレングリコール系界面活性剤の総含有割合はインクジェットインクの総量に対して０．４０〜０．７０重量％であるのが好ましい。前記範囲未満ではＵＶコート紙又は水性ニス引き紙に対してインクが濡れにくく、擦れが生じる。前記範囲を超える場合はＵＶコート紙又は水性ニス引き紙に対してインクが濡れ過ぎ、インク滲みが生じる。また、式（１）のフッ素系界面活性剤、及び、式（２）のアセチレングリコール系界面活性剤の総含有割合が０．６０〜０．９０重量％であると、各種オフセットコート媒体に対するインクの濡れが良好なだけでなく、プリントヘッドのノズル壁面に対しても最適な濡れを示すため、インクの吐出が安定している。
【発明の効果】
【００１４】  プリンタの駆動周波数の高い状態で、本発明の水性インクジェットインクでオフセットコート用ＵＶコート紙、及び水性ニス引き紙、マット紙等の各種媒体に連続印刷を行った場合でも、インク吐出が安定し、印字部の乾燥性が良好であり、かつ各種オフセットコート媒体に滲み、又ははじきのない良好な印字品質を得ることができる。
【発明を実施するための形態】
【００１５】  ＜顔料＞
顔料としては、水性インクジェットインクに使用される任意の無機顔料、及び／又は有機顔料を用いることができる。顔料は色目に応じて１種類又は２種類以上用いることができる。顔料の含有割合はインクジェットインクの総量に対して０．５〜１０．０質量％、特に１．０〜５．０質量％であることが好ましい。
【００１６】  無機顔料として例えば酸化チタン、酸化鉄等の金属化合物や、コンタクト法、ファーネスト法、サーマル法等の公知の方法によって製造されたカーボンブラック等を挙げることができる。
【００１７】  また有機顔料として、例えば、アゾ顔料（アゾレーキ、不溶性アゾ顔料、縮合アゾ顔料、またはキレートアゾ顔料等を含む）、多環式顔料（例えば、フタロシアニン顔料、ベリレン顔料、ベリノン顔料、アントラキノン顔料、キナクリドン顔料、ジオキサジン顔料、チオインジゴ顔料、イソインドリノン顔料、またはキノフタロン顔料等）、染料キレート（例えば、塩基性染料型キレート、酸性染料型キレート等）、ニトロ顔料、ニトロソ顔料、アニリンブラック等を挙げることができる。
【００１８】  顔料の水性ビヒクル中の分散安定性を向上させるために、顔料表面を改質して親水基を導入することが好ましい。導入する親水基としては例えばカルボキシル基、スルホン基等を挙げることができる。該親水基を顔料に吸着させることで、顔料の表面極性を増大させて濡れ性を向上させ、顔料分散性を良好にする。
【００１９】  ＜非プロトン性極性溶媒＞
非プロトン性極性溶媒としては、非多孔質媒体等の疎水性コーティング表面を若干溶かしながら、該コーティング層に浸透する性質を有する非プロトン性極性溶媒を使用することができるが、分子量が４０〜１３０、特に分子量が４５〜１１５であり、かつ沸点が１５０℃〜２５０℃である非プロトン性極性溶媒を好適に使用できる。分子量が前記範囲未満では、インクジェットインクの乾燥が早すぎて、インクジェットヘッドのノズル部に目詰まりを生じさせる恐れがある。一方、分子量が前記範囲を超える場合には、インクジェットインクの粘度が高くなり、インクの吐出安定性を低下させる恐れがある。
【００２０】  前記条件を満たす好適な非プロトン性極性溶媒として例えば、ホルムアミド〔分子量：４５．０、沸点：２１０℃〕、Ｎ−メチルホルムアミド〔分子量：５９．１、沸点：１９７℃〕、Ｎ，Ｎ−ジメチルホルムアミド〔分子量：７３．１、沸点：１５３℃〕、２−ピロリドン〔分子量：８５．１、沸点：２４５℃〕、γ−ブチロラクトン〔分子量：８６．１、沸点：２０４℃〕、Ｎ−メチル−２−ピロリドン〔分子量：９９．１、沸点：２０２℃〕、Ｎ−エチル−２−ピロリドン〔分子量：１１３、沸点：２１２℃〕１，３−ジメチル−２−イミダゾリジノン〔分子量：１１４．２、沸点：２２５．５℃〕、およびＮ，Ｎ−ジエチルプロピオンアミド〔分子量：１２９．２、沸点：１９５℃〕を挙げることができる。該非プロトン性極性溶媒を用いると、先に示した効果を得るだけでなく、非プロトン性極性溶媒は高極性のため、表面極性を増大させた顔料と良好な濡れを示し、インクジェットインク中での顔料分散安定性を向上することもできる。
【００２１】  非プロトン性極性溶媒の含有割合はインクジェットインクの総量に対して１０〜５０重量％、特に２０〜５０重量％であることが好ましい。該非プロトン性極性溶媒の含有割合が１０重量％未満では、オフセットコート媒体の疎水性コーティング表面への溶解不足、及び該コーティング層への浸透不足のため、印字部に十分な印字定着性を得られない恐れがある。他方、該非プロトン性極性溶媒の含有割合が５０重量％を超える場合には、インクの乾燥が遅いため、駆動周波数１５ｋＨｚ以上で連続印刷をすると、オフセットコート媒体印字部のインクが乾ききらない状態のまま、オフセットコート媒体が複数枚重なり、インクの裏移りが生じる。
【００２２】  ＜バインダ樹脂＞
バインダ樹脂としては、オフセットコート媒体の疎水性コーティングの表面とインク中の顔料を接着させる機能を有す樹脂が好ましい。特に前記機能を有し、かつ水に不溶であるが塩基性水溶液に可溶な樹脂が好ましい。該樹脂は塩基性水溶液中で塩の状態で存在し、インク乾燥後、速やかに固化し水不溶性を示す。そのため該樹脂をインクジェットインクに添加すると、印字部の耐水性、及び耐擦過性、印字品質を向上することができる。
【００２３】  塩基性水溶液に可溶なバインダ樹脂として例えば、ポリアクリル酸、アクリル酸−アクリロニトリル共重合体、アクリル酸カリウム−アクリロニトリル共重合体、酢酸ビニル−アクリル酸エステル共重合体、アクリル酸−アクリル酸アルキルエステル共重合体等のアクリル樹脂；スチレン−アクリル酸共重合体、スチレン−メタクリル酸共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体等のスチレン−アクリル酸樹脂；マレイン酸樹脂、フマル酸樹脂、スチレン−マレイン酸共重合樹脂、スチレン−無水マレイン酸共重合樹脂等を挙げることができる。
【００２４】  バインダ樹脂の重量平均分子量Ｍｗは１，０００〜３０，０００であることが好ましい。特に樹脂の重量平均分子量Ｍｗが１，５００〜３，０００であると、プリントヘッドのノズル部でインクを目詰まりさせることなく、印字部に良好な耐擦過性をもたらす。一方、インクヘッドのノズル部で樹脂の重量平均分子量Ｍｗが１，０００未満であると、オフセットコート媒体表面と顔料との接着性に乏しく、印字部に実用上問題ない程度の耐擦過性を得ることはできない。樹脂の重量平均分子量Ｍｗが３０，０００を越えると、プリントヘッド部でインクが目詰まりし、印刷初期段階、及び印刷を一時停止し再度印刷を行うと、インクの吐出不良で印字部に擦れを生じさせる恐れがある。また、インクジェットインクの長期保存の経過で、樹脂の析出並びに沈殿等が生じやすい。
【００２５】  前記条件を満たす塩基性水溶液に可溶な樹脂として、例えばＢＡＳＦ（株）製のＪＯＮＣＲＹＬ６８２（Ｍｗ：１，７００）、ＪＯＮＣＲＹＬ５８６（Ｍｗ：４，６００）ＪＯＮＣＲＹＬ６７（Ｍｗ：１２，５００）、ＳＡＲＴＯＭＥＲ（株）製のＳＭＡ１０００（Ｍｗ：５５００）、ＳＭＡ１４４０（Ｍｗ：７０００）、ＳＭＡ２６２５（Ｍｗ：９０００）、アビシア（株）製のネオクリルＢ−８１７（Ｍｗ：２３，０００）等を挙げることができる。
【００２６】  いずれの重量平均分子量Ｍｗ値を示すバインダ樹脂についても、樹脂の含有割合はインクジェットインクの総量に対して０．１〜３．０重量％であることが好ましい。特に０．５〜２．０重量％であるとプリントヘッドのノズルでインクの吐出不良を生じさせることなく、また、インクジェットインクの長期保存安定性も良好である。
【００２７】  〈プロトン受容性化合物〉
プロトン受容性化合物としては、水溶性インクジェットインクのｐＨを７以上にし、塩基性水溶液に可溶なバインダ樹脂を良好に溶解させる好適なプロトン受容性化合物として例えば、アンモニア、有機アミン、苛性アルカリ等を挙げることができる。特に有機アミンが好ましく、有機アミンとして、例えば、モノエタノールアミン、ジエタノールアミン、トリエタノールアミン、エチルモノエタノールアミン、エチルジエタノールアミン、モノイソプロパノールアミン、ジイソプロパノールアミン、トリイソプロパノールアミン、モノ−１−プロパノールアミン、２−アミノ−２−メチル−１−プロパノール、及び該プロトン受容性化合物の誘導体等を挙げることができる。水溶性インクジェットインクのｐＨを７以上に保つことで、カルボキシル基やスルホニル基等を粒子表面に有してマイナスチャージを示す顔料の分散性を良好に維持し、またプリントヘッド金属部材の腐食を防ぐ。プロトン受容性化合物の含有割合は、バインダ樹脂１．０重量％あたり０．０５〜２．００重量％、特に０．０７５〜１．５０重量％であることが好ましい。（バインダ樹脂の酸価、及び／又はプロトン受容性化合物を添加していないインクジェットインクのｐＨに応じて、プロトン受容性化合物の含有割合を調整できる。）
【００２８】  〈その他の添加剤等〉
本発明の水性インクジェットインクには、公知の種々添加剤を含有させてもよい。添加剤としては、例えば、防カビ剤、殺菌剤等を挙げることができる。また、本発明のインクジェットインクには、先に説明した非プロトン性極性溶媒の機能を阻害しない程度に、揮発性有機溶媒を添加することもできる。該揮発性有機溶媒として例えばメタノール、エタノール等のアルコールを挙げることができる。
【００２９】  本発明の水性インクジェットインクをオンデマンド型、コンティニュアス型でサーマルジェット方式、又はピエゾ方式のインクジェットプリンタで使用することができる。
【００３０】  以下、本発明における実施するための形態を示す。
【実施例１】
【００３１】カーボンブラックの顔料分散体                                ３０重量％
〔ＣＡＢＯＴ社製ＣＡＢＯ−ＪＥＴ３００：固形分１５％〕
Ｚｏｎｙｌ  ＦＳＰ  〔ＤｕｐｏｎｔＴＭ製〕                    ０．２０重量％
サーフィノール４２０〔エアープロダクツ（株）製〕              ０．４０重量％
サーフィノール４４０〔エアープロダクツ（株）製〕              ０．２０重量％
Ｎ−エチル−２−ピロリドン                                  ２０重量％
〔分子量：１１３、沸点：２１２〕
ＳＭＡ１４４０      〔ＳＡＲＴＯＭＥＲ（株）製〕              １．０重量％
２−アミノ−２−メチル−１−プロパノール                      ０．７重量％
イソプロパノール                                              ４．０重量％
Ｐｒｏｘｅｌ  ＸＬ２  〔Ａｒｃｈ  Ｃｈｅｍｉｃａｌｓ製〕      ０．２重量％
イオン交換水                                                ４３．３重量％
の各成分を混合し、１時間攪拌させた。この混合溶液を孔径５ｕｍ（ＡＤＶＡＮＴＥＣ製メンブランフィルター）のフィルターに通して濾過し、インクジェットインクを得た。
【実施例２】
【００３２】  フッ素系界面活性剤Ｚｏｎｙｌ  ＦＳＰの含有量を０．１重量％にしたこと以外は実施例１と同様の配合、及び手順でインクジェットインクを得た。
【実施例３】
【００３３】  フッ素系界面活性剤Ｚｏｎｙｌ  ＦＳＰの含有量を０．３重量％にしたこと以外は実施例１と同様の配合、及び手順でインクジェットインクを得た。
【実施例４】
【００３４】  アセチレングリコール系界面活性剤サーフィノール４２０の含有量を０．３重量％、サーフィノール４４０の含有量を０．１重量％にしたこと以外は実施例１と同様の配合、及び手順でインクジェットインクを得た。
【実施例５】
【００３５】  アセチレングリコール系界面活性剤サーフィノール４２０の含有量を０．４５重量％、サーフィノール４４０の含有量を０．２５重量％にしたこと以外は実施例１と同様の配合、及び手順でインクジェットインクを得た。
【実施例６】
【００３６】  フッ素系界面活性剤の種類をＺｏｎｙｌ  ＦＳＥに替えたこと以外は実施例１と同様の配合、及び手順でインクジェットインクを得た。
【実施例７】
【００３７】  アセチレングリコール系界面活性剤の種類をサーフィノール４４０からサーフィノール４６５に代えたこと以外は実施例１と同様の配合及び手順で、インクジェットインクを得た。
【実施例８】
【００３８】  アセチレングリコール系界面活性剤の種類をサーフィノール４２０からサーフィノール４６５に代えたこと以外は実施例１と同様の配合及び手順で、インクジェットインクを得た。
【実施例９】
【００３９】  フッ素系界面活性剤Ｚｏｎｙｌ  ＦＳＰの含有量を０．０５重量％にしたこと以外は実施例１と同様の配合、及び手順でインクジェットインクを得た。
【実施例１０】
【００４０】  フッ素系界面活性剤Ｚｏｎｙｌ  ＦＳＰの含有量を０．４重量％にしたこと以外は実施例１と同様の配合、及び手順でインクジェットインクを得た。
【実施例１１】
【００４１】  アセチレングリコール系界面活性剤サーフィノール４２０の含有量を０．２０重量％、サーフィノール４４０の含有量を０．１０重量％にしたこと以外は実施例１と同様の配合、及び手順でインクジェットインクを得た。
【実施例１２】
【００４２】  アセチレングリコール系界面活性剤サーフィノール４２０の含有量を０．５０重量％、サーフィノール４４０の含有量を０．３０重量％にしたこと以外は実施例１と同様の配合、及び手順でインクジェットインクを得た。
【比較例１】
【００４３】  フッ素系界面活性剤を添加しなかったこと以外は実施例１と同様の配合及び手順で、インクジェットインクを得た。
【比較例２】
【００４４】  フッ素系界面活性剤の種類を式（３）で表されたセイケミカル（株）製サーフロンＳ−１１１Ｎに替えたこと以外は実施例１と同様の配合、及び手順でインクジェットインクを得た。
式（３）：
【化３】
2011137122.tif 000004
〔Ｗが８であるものを主成分とし、ｗが１０、１２であるものを若干含む〕
【比較例３】
【００４５】  アセチレングリコール系界面活性剤サーフィノール４４０を添加しないこと以外は実施例１と同様の配合及び手順で、インクジェットインクを得た。
【００４６】  オフセットコート媒体印刷用のインクジェットプリンタ  Ｐｒｉｎｔ  Ｍａｉｌ  Ｗｉｄｅ  Ａｒｒａｙ〔Ｖｉｄｅｏ  Ｊｅｔ（株）〕で連続印刷を行った。印刷条件はプリントヘッド駆動周波数が１２ｋＨｚ（解像度：３００ｄｐｉ×４０ｉｐｓ）、及び１５ｋＨｚ（解像度：３００ｄｐｉ×５０ｉｐｓ）で、印刷媒体はＵＶコート紙（ＵＶ  Ｃｏａｔｅｄ  ｏｎ  １２０＃Ｃｅｎｔｕｒａ  Ｇｌｏｓｓ  Ｃｏｖｅｒ）、及び水性ニス引き紙（Ａｑｕｅｏｕｓ  Ｎｉ  ｃｏａｔ  Ｈｉ  Ｇｌｏｓｓ  ｏｎ  １２０＃  ｃｅｎｔｕｒａ  Ｇｌｏｓｓ  Ｃｏｖｅｒ）、マット紙（Ｎｏ  Ｃｏａｔｉｎｇ  ｏｎ  １２０＃Ｃｅｎｔｕｒａ  Ｇｌｏｓｓ  Ｃｏｖｅｒ）の各種オフセットコート媒体各１０００枚、インクジェットインクは［００３１］〜［００３９］に記載のインクを用いる。
【００４７】  印刷された各種オフセットコート媒体各１０００枚の印字部分の品質を検査した。
＜印字品質＞
○・・・印字部の文字、及び画像に滲み、又は擦れ、欠けは殆ど無い。
△・・・印字部の文字、及び画像に滲み、又は擦れ、欠けがあるが、実使用上問題ない          。
×・・・印字部の文字、及び画像に滲み、又は擦れ、欠けがあり、実使用上問題あり。
【００４８】  印刷された各種オフセットコート媒体各１０００枚の印字部分の品質を検査した。
＜吐出安定性＞
○・・・印字部の文字、及び画像にインクの飛散跡は殆どない。インク吐出が安定して          いる。
△・・・印字部の文字、及び画像にインクの飛散跡は若干あるが、実使用上問題ない。
×・・・インクの飛散跡で印字部の文字、及び画像を認識できない、又は印字されてい          ない。インクの吐出不良である。
【００４９】
【表１】
2011137122.tif 000005
【００５０】  表より、フッ素系界面活性剤として式（１）で表され、式（１）中、Ｒ１〜Ｒ３のうち１つ、または２つは炭素数６〜１６のパーフルオロアルキル基、２つ、または１つはアンモニウム基を示すフッ素系界面活性剤、及びアセチレングリコール系界面活性剤として式（２）で表され、式（２）中、ｕ、ｖの数が異なり、それぞれ別個に、０〜４０の数を示す（但し、ｕ，ｖは同時に０ではなく、ｕ＋ｖは１〜４０の数を示す。）アセチレングリコール界面活性剤を２種類以上使用したインクジェットインクでは、駆動周波数１２ｋＨｚではもちろんのこと、駆動周波数１５ｋＨｚで、インク飛散のない吐出を実現し、各種オフセットコート媒体に対して最適な印字品質で印刷できることが判った。さらに、実施例１と実施例６より、式（１）で表され、式（１）中、Ｒ１〜Ｒ３のうち２つが炭素数６〜１６のパーフルオロアルキル基、他の一つはアンモニウム基を示すフッ素系界面活性剤のＺｏｎｙｌ  ＦＳＰを含有したインクの印字品質がより好ましいことが判った。実施例１と実施例７、８より、アセチレングリコール系界面活性剤として式（２）で表され、式（２）中のｕ、ｖの数が異なり、ｕ＋ｖの平均値が１．３であるサーフィノール４２０と、式（２）中のｕ、ｖの数が異なり、ｕ＋ｖの平均値が３．５であるサーフィノール４４０を併用する場合、ＵＶコート紙、及び水性ニス引き紙上での印字品質が良好であることが判った。実施例１、２、３と実施例９、１０より、式（１）で表され、式（１）中、Ｒ１〜Ｒ３のうち１つ、または２つは炭素数６〜１６のパーフルオロアルキル基、２つ、または１つはアンモニウム基を示す、フッ素系界面活性剤を０．１０〜０．３０重量％含有するインクは駆動周波数１５ｋＨｚで、インクの吐出がより安定しており、印字品質も良好な結果を得た。実施例１、４、５と実施例１１、１２から、式（２）で表され式（２）中のｕ、ｖの数が異なり、それぞれ別個に、０〜４０の数を示す、（但し、ｕ，ｖは同時に０ではなく、ｕ＋ｖは１〜４０の数を示す）２種類のアセチレングリコール系界面活性剤の総含有割合を０．４０〜０．７０重量％の範囲に調整したインクは、駆動周波数１５ｋＨｚで、インクの吐出がより安定しており、印字品質も良好な結果を得た。